(57)【要約】【課題】十分な透明度及び十分な放射特性を共に有する透明板状逆Ｆアンテナ（ＰＩＦＡ）の提供。【解決手段】波長３５０〜７８０ｎｍの可視光波長領域で光を透過でき、１００ＭＨｚ〜２０ＧＨｚの周波数帯で電磁波を放射することができる地板と、透明電極と、地板と透明電極との間に設けられた短絡部及び給電部とを有することを特徴とする透明板状逆Ｆアンテナ。透明電極はＩＴＯ薄膜又はＦＴＯ薄膜で構成されたことが好ましい。【選択図】図４
2009077072.tif 000002
【特許請求の範囲】
【請求項１】
波長３５０〜７８０ｎｍの可視光波長領域で光を透過でき、１００ＭＨｚ〜２０ＧＨｚの周波数帯で電磁波を放射することができる地板と、透明電極と、地板と透明電極との間に設けられた短絡部及び給電部とを有することを特徴とする透明板状逆Ｆアンテナ。
【請求項２】
透明電極がＩＴＯ薄膜で構成されたことを特徴とする請求項１に記載の透明板状逆Ｆアンテナ。
【請求項３】
透明電極がＦＴＯ薄膜で構成されたことを特徴とする請求項１に記載の透明板状逆Ｆアンテナ。
【請求項４】
ＦＴＯ薄膜又はＩＴＯ薄膜が透明ガラスや透明プラスチックなどの透明な誘電体基板上に構築されたことを特徴とする請求項２又は３に記載の透明板状逆Ｆアンテナ。
【請求項５】
ＦＴＯ薄膜又はＩＴＯ薄膜が透明でない誘電体基板板上に構築されたことを特徴とする請求項２又は３に記載の透明板状逆Ｆアンテナ。
【請求項６】
地板、透明電極、短絡部、給電部の全部または一部、各部品の全部又は一部がＦＴＯ又はＩＴＯ薄膜で構成されたことを特徴とする請求項１〜５のいずれかに記載の透明板状逆Ｆアンテナ。
【請求項７】
膜厚が１００ｎｍ以上、波長３５０ｎｍ〜７８０ｎｍにおける透過率が６０％以上、シート抵抗が４０Ω／□以下であることを特徴とする請求項１，２，４，５，６のいずれかに記載の透明板状逆Ｆアンテナ。
【請求項８】
膜厚が２００ｎｍ以上、波長３５０〜７８０ｎｍにおける透過率が４０％以上、シート抵抗が４０Ω／□以下であることを特徴とする請求項１，３，４，５，６のいずれかに記載の透明板状逆Ｆアンテナ。
【請求項９】
ＩＴＯ薄膜が形成される透明な誘電体基板を含めて、波長３５０ｎｍ〜７８０ｎｍにおける透過率が５０％以上であることを特徴とする請求項１，２，４，５，６，７のいずれかに記載の透明板状逆Ｆアンテナ。
【請求項１０】
ＦＴＯ薄膜が形成される透明な誘電体基板を含めて、波長３５０ｎｍ〜７８０ｎｍにおける透過率が３０％以上であることを特徴とする請求項１，３，４，５，６，８のいずれかに記載の透明板状逆Ｆアンテナ。
【請求項１１】
１ＧＨｚ〜８ＧＨｚにおいて、十分な厚さをもつ銅、アルミニウム、金を含む良導体薄膜により同じ寸法で形成したアンテナに比べて、利得の低下が１４ｄＢ以下であり、放射効率が５％以上高くなることを特徴とする請求項１〜１０のいずれかに記載の透明板状逆Ｆアンテナ。
【請求項１２】
１ＧＨｚ〜８ＧＨｚにおいて、十分な厚さをもつ銅、アルミニウム、金を含む良導体薄膜により同じ寸法で形成したアンテナに比べて、フィルムの抵抗による利得の低下が１ｄＢ／Ω／□以下であり、放射効率の低下率が１０％／Ω／□以下であることを特徴とする請求項１〜１１のいずれかに記載の透明板状逆Ｆアンテナ。
【請求項１３】
ＩＴＯ薄膜からなる透明電極を設けた透明誘電体基板を地板上に配置し、該透明電極の周縁に短絡部と給電部とを設け、ＩＴＯ薄膜以外の導電部分は銅、アルミニウム、金を含む良導体で形成してなることを特徴とする請求項１に記載の透明板状逆Ｆアンテナ。
【請求項１４】
ＩＴＯ薄膜又はＦＴＯ薄膜からなる透明電極を設けた透明誘電体基板を地板上に配置し、該透明電極の周縁に短絡部と給電部とを設け、ＩＴＯ薄膜又はＦＴＯ薄膜以外の導電部分は銅、アルミニウム、金を含むで形成してなり、且つ透明電極にはコ字状のスロットが設けられていることを特徴とする請求項１に記載の透明板状逆Ｆアンテナ。
【請求項１５】
無線機器の表面又は表示ディスプレーの内外面に設置される使用形態を持つこと特徴とする請求項１〜１４のいずれかに記載の透明板状逆Ｆアンテナ。
【発明の詳細な説明】
【技術分野】
【０００１】
本発明は、光学的に透明な板状逆Ｆアンテナに関するものである。この透明板状逆Ｆアンテナを使用することにより、美観を損ねることなく、アンテナを無線機器や無線端末の表面、あるいは、ディスプレー窓の上に設置することができる。これにより、設置場所が限られる小型無線機器にアンテナが設置できるようになるだけでなく、機器の表面にアンテナを設置することにより、機器内部にある電子部品からアンテナを遠ざけることができ、アンテナに与える影響を小さくすることができるため、アンテナの設計を容易にすることができる。
【背景技術】
【０００２】
従来より、透明アンテナに関しては、種々の方式のものが提案されている。非特許文献１には、金属を格子状にした構造の透明アンテナが開示されている。特許文献１には、極めて薄い金属を使った透明アンテナが開示されている。さらに、非特許文献２〜６には、透明電極を使った透明アンテナが開示されている。この透明電極としては、スズドープ酸化インジウム（ＩＴＯ）薄膜が用いられている。
【非特許文献１】M. S. Wu and K. Ito, “Meshed microstrip antennas constructed on a transparent substrate," IEICE Trans, vol. E―74, no. 5, pp.1277―1282, 1991.
【特許文献１】特許第３６８２４８０号公報
【非特許文献２】R. N. Simons and R. Q. Lee, “Feasibility study of optically transparent microstrip patch antenna," IEEE AP―S Int. Symp., pp. 2100―2103, 1997.
【非特許文献３】M. Outaleb, J. Pinel, M. Drissi, and O. Bonnaud, “Microwave planner antenna with rf―sputtered indium tin oxide films," Microwave and Opt. Technol. Lett., vol. 24, no. 1, pp. 3―7, 2000.
【非特許文献４】C. Mias, C. Tsakonas, N. Prountzon, D. C. Koutsogeorgis, S. C. Liew, C. Oswald, R. Ranson, W. M. Cranton, and C. B. Thomas, “Optically transparent microstrip antennas," IEE Colloquium on Antennas for Automotives, pp. 8/1―8/6, 2000.
【非特許文献５】K. Oshima, N. Kidera, K. Niwano, K. Ikawa, R. Sonoda, S. Kawasaki, “Use of a transparent conductive thin―film on a glass substrate in active integrated antenna arrays with double strong coupling," IEEE MTT―S Int. Microwave symp. Dig., PP. 1569―1572, 2002.
【非特許文献６】C―F. Huang and L. Chen, “Realization of a printed―on―display antenna for mobile terminals,“ Elect. Lett., vol. 38, no. 20, pp. 1162―1163, 2002.
【発明の開示】
【発明が解決しようとする課題】
【０００３】
しかしながら、前述した従来技術には、次のような問題がある。
非特許文献１に開示された格子状金属を用いたアンテナは、部分的にせよ、可視光を遮ってしまうので、例えば、表示ディスプレー上にアンテナを設置した場合、表示が不明瞭になってしまう。
また特許文献１に開示されたアンテナも、金属膜を使用しているので可視光の透過率がかなり低くなり、表示ディスプレー上にアンテナを設置した場合には、表示が不明瞭になってしまう。
【０００４】
一方、ＩＴＯ薄膜は、可視光を通し、透明であるために、ＩＴＯ薄膜を透明電極として用いたアンテナは、表示ディスプレー上に設置した場合に表示が明瞭に視認できる利点がある。しかしながら、このＩＴＯ薄膜は、抵抗率が高いため、大きな抵抗値を持つ。従って、非特許文献２〜６に提案されているＩＴＯ薄膜を用いるアンテナは、放射素子の抵抗が大きいため、利得が低く、実用的ではない。また、これらの文献には、透明アンテナにおける抵抗値による利得・放射効率の低下や、透明度と利得・放射効率との関係が明らかにされていない。
【０００５】
本発明は、前記事情に鑑みてなされ、十分な透明度及び十分な放射特性を共に有する透明板状逆Ｆアンテナ（ＰＩＦＡ；Planar Inverted F Antenna）の提供を目的とする。
【課題を解決するための手段】
【０００６】
前記目的を達成するため、本発明は、波長３５０〜７８０ｎｍの可視光波長領域で光を透過でき、１００ＭＨｚ〜２０ＧＨｚの周波数帯で電磁波を放射することができる地板と、透明電極と、地板と透明電極との間に設けられた短絡部及び給電部とを有することを特徴とする透明板状逆Ｆアンテナを提供する。
【０００７】
本発明の透明板状逆Ｆアンテナにおいて、透明電極がＩＴＯ薄膜で構成されたことが好ましい。
【０００８】
本発明の透明板状逆Ｆアンテナにおいて、透明電極がＦＴＯ薄膜で構成されたこともまた好ましい。
【０００９】
本発明の透明板状逆Ｆアンテナにおいて、ＦＴＯ薄膜又はＩＴＯ薄膜が透明ガラスや透明プラスチックなどの透明な誘電体基板上に構築されたことが好ましい。
【００１０】
本発明の透明板状逆Ｆアンテナにおいて、ＦＴＯ薄膜又はＩＴＯ薄膜が透明でない誘電体基板板上に構築された構成としても良い。
【００１１】
本発明の透明板状逆Ｆアンテナにおいて、地板、透明電極、短絡部、給電部の全部または一部、各部品の全部又は一部がＦＴＯ又はＩＴＯ薄膜で構成されたことが好ましい。
【００１２】
本発明の透明板状逆Ｆアンテナにおいて、膜厚が１００ｎｍ以上、波長３５０ｎｍ〜７８０ｎｍにおける透過率が６０％以上、シート抵抗が４０Ω／□以下である特性を有することが好ましい。
【００１３】
本発明の透明板状逆Ｆアンテナにおいて、膜厚が２００ｎｍ以上、波長３５０〜７８０ｎｍにおける透過率が４０％以上、シート抵抗が４０Ω／□以下である特性を有することもまた好ましい。
【００１４】
本発明の透明板状逆Ｆアンテナにおいて、ＩＴＯ薄膜が形成される透明な誘電体基板を含めて、波長３５０ｎｍ〜７８０ｎｍにおける透過率が５０％以上である特性を有することが好ましい。
【００１５】
本発明の透明板状逆Ｆアンテナにおいて、ＦＴＯ薄膜が形成される透明な誘電体基板を含めて、波長３５０ｎｍ〜７８０ｎｍにおける透過率が３０％以上である特性を有することが好ましい。
【００１６】
本発明の透明板状逆Ｆアンテナにおいて、１ＧＨｚ〜８ＧＨｚにおいて、十分な厚さをもつ銅、アルミニウム、金を含む良導体薄膜により同じ寸法で形成したアンテナに比べて、利得の低下が１４ｄＢ以下であり、放射効率が５％以上高くなることが好ましい。
【００１７】
本発明の透明板状逆Ｆアンテナにおいて、１ＧＨｚ〜８ＧＨｚにおいて、十分な厚さをもつ銅、アルミニウム、金を含む良導体薄膜により同じ寸法で形成したアンテナに比べて、フィルムの抵抗による利得の低下が１ｄＢ／Ω／□以下であり、放射効率の低下率が１０％／Ω／□以下であることが好ましい。
【００１８】
本発明の透明板状逆Ｆアンテナにおいて、ＩＴＯ薄膜からなる透明電極を設けた透明誘電体基板を地板上に配置し、該透明電極の周縁に短絡部と給電部とを設け、ＩＴＯ薄膜以外の導電部分は銅、アルミニウム、金を含む良導体で形成してなることが好ましい。
【００１９】
本発明の透明板状逆Ｆアンテナにおいて、ＩＴＯ薄膜又はＦＴＯ薄膜からなる透明電極を設けた透明誘電体基板を地板上に配置し、該透明電極の周縁に短絡部と給電部とを設け、ＩＴＯ薄膜又はＦＴＯ薄膜以外の導電部分は銅、アルミニウム、金を含む良導体で形成してなり、且つ透明電極にはコ字状のスロットが設けられていることが好ましい。
【００２０】
本発明の透明板状逆Ｆアンテナにおいて、無線機器の表面又は表示ディスプレーの内外面に設置される使用形態を持つことが好ましい。
【発明の効果】
【００２１】
本発明の透明板状逆Ｆアンテナは、可視光の領域で透明性を持ち、電磁波を放射することができる。本発明のように、シート抵抗が低く、透明性が高いＩＴＯ薄膜を使用し、さらにアンテナの形状を最適に設計することにより、十分な透明度を持ちながら、十分な放射特性を持つことが可能となる。また、ＦＴＯ薄膜を使用すると、希少金属のインジウムの使用を避けることができ、コストを下げることができる。
本発明のアンテナは、目立つことなく窓ガラスに設置することができ、室内アンテナや車載アンテナとして利用できる。また、年々小型化される無線端末の表面やディスプレー上に装着することができ、アンテナの設置場所を確保できるだけでなく、アンテナの設計を容易にすることができる。
本発明のアンテナを使用することにより、透過率が７０％以上を保ちながら、アンテナ利得の低下を１．３ｄＢ以下、放射効率を７５％以上にすることができる。
【発明を実施するための最良の形態】
【００２２】
本発明は、十分な透明度および十分な放射特性をともに有する透明板状逆Ｆアンテナ（ＰＩＦＡ；Planar inverted F Antenna）を提案する。図１は、透明板状逆Ｆアンテナ（以下、ＰＩＦＡと略記する。）の一般的な構造を例示する斜視図である。このＰＩＦＡは、図１に示すように、地板１の上にパッチ２が設けられ、その間の適切な場所に給電部４があり、またそれと異なる場所に短絡部３が設置されている。さらにパッチ２あるいは地板１上には、周波数を調整するためにスロット６が設けられることもあり、地板１とパッチ２の間に誘電体基板５を挟むこともある。
【００２３】
透明電極は、実用性を考慮して、外から見える部分のみに使用する。上部のパッチ２のみに使用することが望ましいが、必要があれば、短絡部３、給電部４や地板１の全部または一部に使用してもよい。
【００２４】
ＰＩＦＡを構成する透明導電材料として、シート抵抗が１〜４０Ω／□かつ透過率（波長５５０ｎｍ）が７０％以上となるＩＴＯ薄膜を使用する。または、コストが安いフッ素ドーブ酸スズ（ＦＴＯ）薄膜を使用することもできる。この場合、シート抵抗が１Ω／□〜５Ω／□かつ透過率が５０％以上のもの、または、シート抵抗が５〜４０Ω／□かつ透過率が８０％以上のものを使用する。
【００２５】
本発明において使用するＩＴＯおよびＦＴＯ薄膜の波長５５０ｎｍの透過率とシート抵抗との関係の一例を図２に示す。このＩＴＯ薄膜は、シート抵抗が０．６Ω／□からあり、透過率が７０％以上である。また、ＦＴＯ薄膜は、薄膜シート抵抗が１Ω／□からあり、透過率が５０％以上である。
【００２６】
また図３は、シート抵抗がそれぞれ１．６Ω／□、１５．５Ω／□となるＩＴＯとＦＴＯ薄膜との透過率の波長依存性を示すグラフである。透過率の急激な変動は、膜厚の干渉によるものである。
【００２７】
これらの透明導電薄膜を用いてＰＩＦＡを構成すると、ＰＩＦＡが透明となり、無線機器の表面あるいは表示窓に取り付けても目立たない。そうすることにより、小型な無線機器内部で確保し難いＰＩＦＡの取り付けスペースを確保できるだけでなく、ＰＩＦＡを機器の外側に取り付けることにより、ＰＩＦＡが機器内部の回路等から遠くなった結果、内部回路からアンテナ特性への影響が小さくなり、ＰＩＦＡの設計が容易になる。
【００２８】
一方、透明導電材料は、金属材料よりも電気抵抗が大きいため、ＰＩＦＡの特性を低下させてしまう側面もある。一般に、透明導電材料を厚くすると、電気抵抗が下がるが、透明度も下がってしまう。実用的には、デザイン上およびアンテナ特性上の要請を考慮しながら、ＰＩＦＡを最適化する必要がある。また、透明電導材料を使用することを考慮し、できるだけ電気抵抗の影響が小さくなるように、ＰＩＦＡを設計することが重要である。
【００２９】
本発明では、透明電導薄膜の抵抗がＰＩＦＡの特性に及ぼす影響を明らかにしている。これを利用して、高い透明度を保ちながら、高い利得および放射効率をもつＰＩＦＡが最適化できる。
以下、本発明に係る実施例に従って、本発明を具体的に説明するが、以下の実施例は本発明の例示であり、本発明を限定するためのものではない。
【実施例１】
【００３０】
ＩＴＯ薄膜を用いて、図４に示す２．４ＧＨｚ帯のシングルバンド用のＰＩＦＡを作製した。図４中、符号１０はＰＩＦＡ、１１は地板、１２は透明電極、１３は短絡部、１４は給電部、１５は誘電体基板である。また図４中の各部寸法ａ〜ｊは次の通りとした。ａ＝４０ｍｍ、ｂ＝４０ｍｍ、ｃ＝２０ｍｍ、ｄ＝２０ｍｍ、ｅ＝１０ｍｍ、ｆ＝１０ｍｍ、ｇ＝７ｍｍ、ｈ＝５ｍｍ、ｉ＝３ｍｍ、ｊ＝０．５ｍｍ。
【００３１】
ＩＴＯ薄膜は、透明電極１２（上部パッチ）のみに用いており、その他の部分には銅を用いた。また、ＩＴＯ薄膜は、ガラスからなる透明な誘電体基板１５上に蒸着され、フォトリソグラフィの技術によってパターンが形成されている。
【００３２】
ＩＴＯ薄膜の厚さを変えてシート抵抗が異なるＰＩＦＡを作製した。また、比較のために、透明電極２に代えて、上部パッチを銅で作製したものを作製した。その時、ガラスからなる誘電体基板１５を含むＩＴＯ薄膜からなる透明電極１２の透過率とシート抵抗との関係は、図５に示す通りであった。本実施例において、ＩＴＯ薄膜からなる透明電極１２の厚さを０．１〜５μｍとすることにより、シート抵抗が１〜４０Ω／□となる。
【００３３】
図６は、シート抵抗を変えたときの電圧定在波比（ＶＳＷＲ）と周波数との関係を示すグラフである。ただし、伝送線路の特性インピーダンスは５０Ωである。図示のように、シート抵抗が１０Ω／□以下になると、２．４ＧＨｚ付近ではＶＳＷＲ特性が銅箔で作製された同寸法のアンテナの特性に近づき、あまり変化しなくなる。
【００３４】
図７は、シート抵抗と２．４ＧＨｚにおける最大利得との関係を示す。ただし、利得は金属（銅）アンテナの値で規格されている。図示のように、たとえば、シート抵抗が１Ω／□のものを使用すれば、利得の低下が１．２ｄＢになるが、そのときＩＴＯ薄膜の透過率は７５％になっている。
【００３５】
図８は、シート抵抗と２．４ＧＨｚにおける放射効率との関係を示すグラフである。ただし、図中の放射効率は、放射パワーとアンテナに入れられたパワーの比であり、入力ポートにおけるインピーダンスの不整合による損失は含まれていない。図示のように、たとえば、シート抵抗が１Ω／□のものを使用すれば、放射効率が７６％になる。
【００３６】
図９は、シート抵抗を変えたときの放射効率の周波数特性を示すグラフである。放射効率は周波数特性を有し、共振周波数である２．４ＧＨｚ付近から高くなっている。
図１０〜図１２は、２．４ＧＨｚにおける各面（ＸＹ面、ＸＺ面、ＹＺ面）Ｅθの放射パターンを示すグラフである。
【実施例２】
【００３７】
実施例１と同じ図１に示す構造を用いて、透明なガラス基板上にＦＴＯ薄膜が形成されたＰＩＦＡを作製した。ガラスからなる誘電体基板１５を含むＦＴＯ薄膜からなる透明電極１２の透過率とシート抵抗との関係は、図１３に示す通りであった。
【００３８】
図１３から、ＦＴＯ薄膜からなる透明電極１２の厚さを０．２〜８μｍとすることにより、シート抵抗が１〜４０Ω／□となる。
ＦＴＯ薄膜を使用した場合、シート抵抗が同じであれば、ＰＩＦＡの放射特性に違いが生じることなく、実施例１とほぼ同じ特性が得られる。ただし、ＦＴＯ薄膜の光透過率は、ＩＴＯ薄膜より若干落ちる。たとえば、シート抵抗が１０Ω／□のものを使用すれば、利得の低下が約６．３ｄＢになり、放射効率が２２％になるが、その場合の透過率は８９％になる。
【実施例３】
【００３９】
ＩＴＯ薄膜およびＦＴＯ薄膜を用いて、図１４に示すデュアルバンド用ＰＩＦＡ２０を作製した。図１４に示すＰＩＦＡ２０において、図４に示すＰＩＦＡ１０と同じ構成要素には同一符号を付してある。このＰＩＦＡ２０は、透明電極１２にコ字状のスロット１６を設けたことを特徴としている。図１４中の各部寸法は、次の通りとした。ａ＝１５ｍｍ、ｂ＝３９ｍｍ、ｃ＝２０ｍｍ、ｄ＝２０ｍｍ、ｆ＝７．５ｍｍ、ｇ＝６ｍｍ、ｈ＝４ｍｍ、ｉ＝３ｍｍ、ｊ＝０．５ｍｍ、ｋ＝１０ｍｍ、ｌ＝２ｍｍ、ｎ＝４ｍｍ、ｏ＝２ｍｍ、ｐ＝２ｍｍ、ｑ＝３ｍｍ、ｒ＝０．５ｍｍ、ｓ＝５ｍｍ、ｔ＝３ｍｍ。
【００４０】
ＩＴＯ薄膜あるいはＦＴＯ薄膜は、透明電極１２（上部パッチ）のみに用いており、その他の部分には銅を用いた。また、ＩＴＯ薄膜又はＦＴＯ薄膜は、透明なガラスからなる誘電体基板１５に蒸着され、フォトリソグラフィの技術によってパターンが形成されている。
【００４１】
作製したＰＩＦＡ２０は、２．４ＧＨｚ及び５．０ＧＨｚ帯で共振し、５０Ωの特性インビーダンスの伝送線路と整合が取れている。１Ω／□のＩＴＯ薄膜を使用したとき、銅製の同寸法のアンテナに比べると、２．４ＧＨｚ付近では、利得低下が約１．３ｄＢで、放射効率が７１％であり、５ＧＨｚ付近では利得低下が約０．６ｄＢで、放射効率が８９％であった。また、いずれの周波数帯でも放射パターンはＸＹ面でおおよそ無指向性であった。
【実施例４】
【００４２】
図１５は、無線機器２４の表示窓にＰＩＦＡ２１を装着した例を示す。図示のように、表示窓２６に用いるガラス基板２５は、筐体２７に取り付けるために、縁の一部は筐体２７に隠れるようになっている。透明電極１２で形成されたＰＩＦＡ２１のパッチに給電するために給電部１４および短絡部１３は、ガラス基板２５の側面を通って、地板１１と透明電極１２の間を繋いでいるが、その部分は筐体２７に隠れるため、銅などのような良導体で構成される。この構造では、無線機器２４の美観を損なうことなく、ＰＩＦＡ２１を設置することができる。
【実施例５】
【００４３】
図１６は、無線機器２４の表示窓にＰＩＦＡ２２を装着した他の例を示す。実施例４のＰＩＦＡ２１と比べると、透明電極１２で形成されたＰＩＦＡ２２のパッチは、ガラス基板２５の内側に取り付けられている。これにより、ガラス基板２５がＰＩＦＡ２２を保護する役割も果たす。
【実施例６】
【００４４】
図１７は、無線機２４の筐体２７に直接ＰＩＦＡ２３を装着した例を示す。
【図面の簡単な説明】
【００４５】
【図１】一般的なＰＩＦＡの構造を例示する斜視図である。
【図２】ＩＴＯとＦＴＯ薄膜の波長５５０ｎｍにおける透過率とシート抵抗との関係を示すグラフである。
【図３】ＩＴＯとＦＴＯ薄膜の透過率の波長依存性を示すグラフである。
【図４】実施例１及び実施例２で作製したＰＩＦＡの構造を示す斜視図である。
【図５】作製したＰＩＦＡのガラス基板を含むＩＴＯ薄膜の波長５５０ｎｍにおける透過率とシート抵抗との関係を示すグラフである。
【図６】実施例１で作製したＰＩＦＡのＶＳＷＲと周波数との関係を示すグラフである。
【図７】実施例１で作製したＰＩＦＡの２．４ＧＨｚにおける最大利得とシート抵抗との関係を示すグラフである。
【図８】実施例１で作製したＰＩＦＡの２．４ＧＨｚにおける放射効率とシート抵抗との関係を示すグラフである。
【図９】実施例１で作製したＰＩＦＡの放射効率の周波数特性を示すグラフである。
【図１０】実施例１で作製したＰＩＦＡの２．４ＧＨｚでのＸＹ面Ｅθの放射パターンを示すグラフである。
【図１１】実施例１で作製したＰＩＦＡの２．４ＧＨｚでのＸＺ面Ｅθの放射パターンを示すグラフである。
【図１２】実施例１で作製したＰＩＦＡの２．４ＧＨｚでのＹＺ面Ｅθの放射パターンを示すグラフである。
【図１３】実施例２でＰＩＦＡのガラス基板を含むＦＴＯ薄膜の波長５５０ｎｍにおける透過率とシート抵抗との関係を示すグラフである。
【図１４】実施例３で作製したＰＩＦＡの構造を示す斜視図である。
【図１５】実施例４で作製したＰＩＦＡの構造を示す斜視図である。
【図１６】実施例５で作製したＰＩＦＡの構造を示す斜視図である。
【図１７】実施例６で作製したＰＩＦＡの構造を示す斜視図である。
【符号の説明】
【００４６】
１…地板、２…パッチ、３…短絡部、４…給電部、５…誘電体基板、６…スロット、１０，２０，２１，２２，２３…ＰＩＦＡ、１１…地板、１２…透明電極、１３…短絡部、１４…給電部、１５…誘電体基板、１６…スロット、２４…無線機器、２５…ガラス基板、２６…表示窓、２７…筐体。
【図１】
2009077072.tif 000003
【図２】
2009077072.tif 000004
【図３】
2009077072.tif 000005
【図４】
2009077072.tif 000006
【図５】
2009077072.tif 000007
【図６】
2009077072.tif 000008
【図７】
2009077072.tif 000009
【図８】
2009077072.tif 000010
【図９】
2009077072.tif 000011
【図１０】
2009077072.tif 000012
【図１１】
2009077072.tif 000013
【図１２】
2009077072.tif 000014
【図１３】
2009077072.tif 000015
【図１４】
2009077072.tif 000016
【図１５】
2009077072.tif 000017
【図１６】
2009077072.tif 000018
【図１７】
2009077072.tif 000019